(57)【要約】【課題】  自身の熱劣化が少なく、封入した転動装置等の温度の上昇を抑えることが可能なグリース組成物、並びに高速回転に伴う発熱量を抑制して焼付きを防止し、長寿命の転動装置を提供する。【解決手段】  基油と、増ちょう剤と、水に溶ける際に溶解熱を周囲から吸収する物質とを含有することを特徴とするグリース組成物、並びに前記グリース組成物を封入したことを特徴とする転動装置。【選択図】  なし【特許請求の範囲】
【請求項１】
基油と、増ちょう剤と、水に溶ける際に溶解熱を周囲から吸収する物質とを含有することを特徴とするグリース組成物。
【請求項２】
請求項１記載のグリース組成物を封入したことを特徴とする転動装置。
【発明の詳細な説明】
【技術分野】
【０００１】
本発明はグリース組成物、並びに前記グリース組成物を封入してなる転動装置に関する。
【背景技術】
【０００２】
自動車の電装用途に用いられる軸受や工作機械に使用される軸受等では、性能向上のためにますます高速で回転することが求められており、その結果軸受温度が通常よりも高くなることが問題となっている。具体的には、回転数が数千から早いものでは２万回転となるような軸受は、回転時の転がりだけでなく、封入グリースの攪拌や、転動体の滑りの増大等によって発熱が非常に大きくなってしまう。軸受温度が高温になると、軸受の異常な膨張や、それによるすきまの変化が発生し、軸受材料にとって過酷であるだけでなく、封入グリースも熱による劣化が起こり、潤滑寿命が短くなる原因となる。
【０００３】
油潤滑方式では、回転により発生した熱を油が効果的に放出することが可能である。しかし、グリース潤滑方式では、グリースは軸受中に封止されるため熱の放出ができず、回転により発生した熱がこもるという欠点がある。そこで、この熱を放出するために、熱伝導性のグリースを封入して内部で発生した熱を外に逃がしたりする方法が採られることもある。
【０００４】
しかし、この熱伝導性グリースを用いても、それほど大きな効果が得られないというのが現状である。そのため、今後とも高速化が高まることが予想される中、その有効な対策が望まれている。
【発明の開示】
【発明が解決しようとする課題】
【０００５】
本発明は、上記のような現状に鑑みてなされたものであり、自身の熱劣化が少なく、封入した転動装置等の温度の上昇を抑えることが可能なグリース組成物、並びに高速回転に伴う発熱量を抑制して焼付きを防止し、長寿命の転動装置を提供することを目的とする。
【課題を解決するための手段】
【０００６】
上記目的を達成するために、本発明は、（１）基油と、増ちょう剤と、水に溶ける際に溶解熱を周囲から吸収する物質（以下、「吸熱物質」ともいう）とを含有することを特徴とするグリース組成物、並びに（２）前記のグリース組成物を封入したことを特徴とする転動装置を提供する。
【発明の効果】
【０００７】
本発明のグリース組成物は、含有する吸熱物質が該グリース組成物内の熱を吸収して自身の熱による劣化を抑制する。また、本発明の転動装置は、摩擦や攪拌により装置内に発生する熱エネルギーを前記グリース組成物が吸収して温度上昇を抑え、寿命を長くすることが可能である。
【発明を実施するための最良の形態】
【０００８】
以下、本発明に関して詳細に説明する。
【０００９】
本発明のグリース組成物は、基油と、増ちょう剤とを含有する一般的なベースグリースに、水に溶ける際に溶解熱を周囲から吸収する性質を有する吸熱物質を添加したものである。従って、基油や増ちょう剤には制限がなく、基油としては鉱油や合成油等を、増ちょう剤としては金属石けん類やウレア化合物等を、用途や目的に応じて適宜選択して用いることができる。
【００１０】
本発明では、吸熱物質が水分に溶解する際に周囲から熱を奪うという吸熱反応を利用する。本発明はグリース組成物とともに転動装置を提供するが、この転動装置では、高温になると、周囲の飽和水蒸気圧が上がり水分量が多くなり、また雨水等がグリース中に混入したり、高湿度雰囲気での運転等により水分がグリースに混入することも十分に考えられ、吸熱物質がこれらの水分に溶解し、そのときに吸熱反応を起こして周囲温度を低下させる。このような吸熱効果が大きく、更にグリース中での安定性を考慮すると、硝酸アンモニウム、塩化ナトリウム、塩化アンモニウム、エリスリトール、ソルビトール等が好ましい。これらの吸熱物質は、それぞれ単独で使用してもよく、２種以上を併用してもよい。
【００１１】
吸熱物質の添加量は、グリース組成物全量の０．１〜１０質量％が好ましく、２〜６質量％がより好ましい。吸熱物質の添加量が０．１質量％未満であると、グリース組成物の温度を低下させる効果が不十分となり、１０質量％を越えると吸熱効果が飽和するだけでなく、潤滑性能に悪影響を及ぼすようになる。
【００１２】
本発明のグリース組成物には、必要に応じて、その他のグリース用添加剤を添加してもよい。何れも公知のもので構わず、例えば、アミン系、フェノール系、硫黄系、ジチオリン酸亜鉛等の酸化防止剤、リン系、ジチオリン酸亜鉛、有機モリブデン等の極圧剤、脂肪酸、動植物油等の油性向上剤、ベンゾトリアゾールの金属不活性剤、ポリメタクリレート、ポリイソブチレン、ポリスチレン等の粘度指数向上剤等を単独または２種以上組み合わせて添加することができる。これらの添加量には制限がないが、グリース組成物全量の１０質量％以下が適当である。
【００１３】
本発明はまた、上記のグリース組成物を封入してなる転動装置を提供する。転動装置としては、転がり軸受を例示することができるが、その構成には制限がなく、内外輪の間に複数の転動体を転動自在に保持し、上記グリース組成物を封入するとともに、グリース漏れを防止するために両側をシール部材により密封して構成される。
【００１４】
このような転動装置では、回転に伴い摩擦や攪拌により発生する熱をグリース組成物中の吸熱物質が吸収する。それにより、軸受の熱膨張が抑えられ、すきまが減少して転動体荷重の増大を防ぐことができ、軸受内部の摩耗が減少する。また、高温になると、グリース組成物が軟化して漏洩したり、酸化が起きやすく基油の劣化が著しく進行したり、更には表面がより活性化することで、酸化以外のトライボケミカル反応も同時に起こり軸受表面が反応して潤滑不良を促進する等の問題が起こりやすくなるが、吸熱物質による吸熱作用によりこれらの問題も解決される。これらの複合的な効果により、本発明の転動装置は発熱に対する耐性に優れ、長寿命となる。
【実施例】
【００１５】
以下に、本発明を実施例によりさらに具体的に説明するが、本発明はこれにより何ら限定されるものではない。
【００１６】
（実施例１〜５、比較例１〜３）
表１及び表２に示すように、ポリα−オレフィンにウレア化合物を配合してなるベースグリースに、実施例では吸熱物質及びアミン系酸化防止剤を、比較例では熱伝導性物質とアミン系酸化防止剤を添加して試験グリースを調製した。そして、各試験グリースについて、下記に示す試験を行った。結果を表１及び表２に併記する。
【００１７】
（１）軸受温度測定及び焼付き寿命試験
接触型密封シール付き玉軸受６３０５ＶＶ（日本精工製）を用い、これに試験グリースを空間容積の４０％となるように封入して試験軸受とした。そして、雰囲気温度７０℃、９０％ＲＨ、ラジアル荷重１００Ｎ、アキシアル荷重１０００Ｎ、内輪回転速度１００００ｍｉｎ-1の条件で回転させ、運転開始１時間後に外輪温度を測定し、更にそのまま回転を続けて軸受の焼付き寿命時間を調べた。結果は、実施例１の寿命時間を１とし、それに対する比で示した。
【００１８】
（２）グリース劣化度測定
上記（１）軸受温度測定及び焼付き寿命試験と同様の試験を行い、回転１００時間後と回転５００時間後に試験軸受の残存グリースの全酸価を測定した。この値はグリースの酸化が進んでいるほど大きな値を示し、劣化が進んでいるということができる。添加した塩の影響を避けるため、ヘキサンで抽出した基油について行った。
【００１９】
（３）グリース鉄摩耗量測定
上記（２）グリース劣化度測定の５００時間後に採取したグリースについて、その中に含まれる鉄粉量を測定した。これにより軸受内部の摩耗量を測定することができ、潤滑環境の良し悪しを判断できる。
【００２０】
【表１】
2006342283.tif 000002
【００２１】
【表２】
2006342283.tif 000003
【００２２】
表１及び表２から、吸熱物質を添加することにより、高速回転でも軸受温度の上昇が少なく、またグリース自身の熱劣化も抑えられ、耐久性の改善に有効であることがわかる。